(57)【要約】【課題】単位重量当りの表面積が大きくかつ機械的強度にも優れた多孔質ビーズ、該多孔質ビーズからなる吸着剤、及びかかる吸着剤を用いる有機物の回収方法を提供することにある。【解決手段】下記のa）〜e）の工程により製造されてなる多孔質ビーズ。  ａ）主としてモノビニル化合物とポリビニル化合物からなり、且つ、該ポリビニル化合物が１−６重量％（対全モノマー）であるモノマー混合物を線状高分子の存在下重合する。  ｂ）重合後線状高分子を含有する架橋共重合体ビーズから線状高分子を除去する。  ｃ）得られた架橋共重合体ビーズをハロアルキル化する。  ｄ）反応混合物からハロアルキル化架橋共重合体ビーズを分離する。  ｅ）ハロアルキル化架橋共重合体ビーズを不活性有機溶媒中で膨潤し、フリーデルクラフツ触媒の存在下後橋かけ結合させる。【選択図】      なし【特許請求の範囲】
【請求項１】
下記のa）〜e）の工程により製造されてなる多孔質ビーズ。
ａ）主としてモノビニル化合物とポリビニル化合物からなり、且つ、該ポリビニル化合物が１−６重量％（対全モノマー）であるモノマー混合物を線状高分子の存在下重合する。
ｂ）重合後線状高分子を含有する架橋共重合体ビーズから線状高分子を除去する。
ｃ）得られた架橋共重合体ビーズをハロアルキル化する。
ｄ）反応混合物からハロアルキル化架橋共重合体ビーズを分離する。
ｅ）ハロアルキル化架橋共重合体ビーズを不活性有機溶媒中で膨潤し、フリーデルクラフツ触媒の存在下後橋かけ結合させる。
【請求項２】
請求項１に記載の多孔質ビーズからなる吸着剤。
【請求項３】
請求項２の吸着剤を用い、有機物を含む流体の流れの中から有機物を回収することを特徴とする有機物の分離方法。
【発明の詳細な説明】
【技術分野】
【０００１】
本発明は、多孔質ビーズ、該多孔質ビーズからなる吸着剤並びに該吸着剤を用い有機物を含む流体の流れの中から有機物を分離する方法に関する。
【背景技術】
【０００２】
従来より、吸着剤は、気相や液相中の不純物の除去等に多量に利用されてきている。例えば、炭化水素、ハロゲン化炭化水素等の有機溶剤で汚染されたガス中からこれらの有機物質を回収することは経済的にも、環境的にも重要なことであり、また、水中に存在する有機物を分離回収することも工業的に重要なプロセスである。特に医薬等に有用な有機物を発酵液等の水溶液から回収する際には吸着剤は不可欠なものと言える。
【０００３】
これまで、汚染されたガスから有機溶剤等を回収するための吸着剤としては、活性炭がしばしば用いられてきた。しかしながら有機溶剤を吸着した活性炭は、その強い吸着力のために再生の際には高温度の水蒸気が必要であり、例えば塩素系溶剤を吸着した場合には、溶剤の分解等を引き起し、また、メチルエチルケトン、シクロヘキサノン等のケトン系溶剤を吸着した場合には、触媒作用により発火等を引き起しやすいという問題があった。
このため、活性炭等の従来の吸着剤に代るものとして合成樹脂系吸着剤が挙げられ、その検討が行われてきている。
【０００４】
例えば、特公昭６２−１６１３６号公報では、合成吸着剤の多孔性を向上させるために、マクロレティキュラービーズを不活性有機溶剤で膨潤させた後、フリーデルクラフツ触媒の存在下二官能性架橋剤により後橋かけ結合する方法が開示されている。しかしながらこの方法では、架橋共重合体ビーズの表面積は十分ではなく吸着剤として用いた場合の有機溶剤蒸気の吸着性は必らずしも満足できるものではなかった。
【０００５】
特開平２−２７４７０２号公報では、軽度に架橋したスチレン−ジビニルベンゼン架橋共重合体をクロロメチル化したものを分離精製し、不活性溶剤で膨潤させフリーデルクラフツ触媒の存在下後橋かけ結合させることにより高表面積の吸着剤を得る方法が開示されている。また、東ドイツ公開特許第２４９７０３号公報では、２−８％のジビニルベンゼンを含むスチレン−ジビニルベンゼン架橋共重合体をクロロメチル化したものを不活性溶媒中で膨潤させ、フリーデルクラフツ触媒の存在下後架橋反応を行うことにより高表面積の吸着剤を得る方法が開示されている。しかしながらこれらの方法で得られる吸着剤はいずれも、母体重合ポリマーが多孔質構造を有していないゲル型のものであり、クロロメチル化反応あるいは後架橋反応の際に吸着剤ビーズが破砕しやすく、工業的な使用に耐え得る十分な機械的強度を有するものであるとは言えなかった。
【０００６】
西ドイツ公開特許第４２１５７４１号公報では、有機溶剤の存在下スチレン−ジビニルベンゼンを共重合することにより得られる架橋共重合体をクロロメチル化したものを不活性溶媒中で膨潤させ、フリーデルクラフツ触媒の存在下後橋かけ結合反応を行うことにより高表面積の吸着剤ビーズを得る方法が開示されている。しかしながらこの方法においても、母体となる重合ポリマーの多孔性が不十分であるために製造の際に重合体ビーズの破砕が起りやすく、工業的な使用に十分耐えうる吸着性に優れた合成吸着剤を得ることは困難であった。
【特許文献１】特公昭６２−１６１３６号公報
【特許文献２】特開平２−２７４７０２号公報
【特許文献３】東ドイツ公開特許第２４９７０３号公報
【特許文献４】西ドイツ公開特許第４２１５７４１号公報
【発明の開示】
【発明が解決しようとする課題】
【０００７】
本発明の目的は、単位重量当りの表面積が大きくかつ機械的強度にも優れた多孔質ビーズを提供することにある。また、本発明のもう１つの目的はかかる多孔質ビーズからなる吸着性に優れた十分な実用的強度を有する吸着剤を提供すること、更に、かかる吸着剤を用いる有機物の回収方法を提供することにある。
【課題を解決するための手段】
【０００８】
本発明は、上述の問題点を解決するためになされたものであり、その要旨は、下記のa）〜e）の工程により製造されてなる多孔質ビーズに存する。
ａ）主としてモノビニル化合物とポリビニル化合物からなり、且つ、該ポリビニル化合物が１−６重量％（対全モノマー）であるモノマー混合物を線状高分子の存在下重合する。
ｂ）重合後線状高分子を含有する架橋共重合体ビーズから線状高分子を除去する。
ｃ）得られた架橋共重合体ビーズをハロアルキル化する。
ｄ）反応混合物からハロアルキル化架橋共重合体ビーズを分離する。
ｅ）ハロアルキル化架橋共重合体ビーズを不活性有機溶媒中で膨潤し、フリーデルクラフツ触媒の存在下後橋かけ結合させる。
他の要旨は、該多孔質ビーズからなる吸着性に優れた十分な実用的強度を有する吸着剤、更に、かかる吸着剤を用いる有機物の回収方法に存する。
【発明の効果】
【０００９】
本発明の方法により製造される後架橋共重合体の多孔質ビーズは吸着剤として有用であり、有機物の吸着量が非常に大きく、吸着性に優れまた、十分な機械的な強度を有している。また、本発明の多孔質ビーズからなる吸着剤は、吸着性及び脱着性に優れており、有機物を含む流体の流れの中から有機物を吸着させ、更に脱着することで有機物を回収するのに有用である。
【発明を実施するための最良の形態】
【００１０】
以下、本発明につき、詳細に説明する。
本発明におけるポリビニル化合物としては、ジビニルベンゼン、トリビニルベンゼン、ジビニルナフタレン、エチレングリコールジメタクリレート、トリメチロールプロパントリメタクリレート等が挙げられるが、ジビニルベンゼンが特に好適である。これらのポリビニル化合物の量は、全ビニル化合物に対して、１〜６重量％であり、好ましくは１．５〜５重量％である。これよりも多い量では十分な有機物吸着容量が得られにくく、これよりも少ない量では十分な機械的強度を有する多孔質ビーズが得られにくい。
【００１１】
本発明におけるモノビニル化合物としては、スチレン、メチルスチレン、エチルスチレン、クロロメチルスチレン等が挙げられ、これらのものを単独又は混合物として用いることができるが、スチレンが特に好ましい。
また、前記ジビニルベンゼンの市販品は一般に１０〜５０重量％程度のエチルスチレンが含まれており、モノビニル化合物としてスチレンと共にエチルスチレンが用いられることが多い。
【００１２】
本発明においては、線状高分子が多孔質化剤として用いられる。線状高分子は重合により得られる架橋共重合体を、十分に多孔質化するために重合系に添加される。
線状高分子は、モノマー混合物に可溶であってかつ、モノマー混合物から生成する架橋共重合体とは化学結合しないものである。
【００１３】
本発明において、多孔質化剤として線状高分子でなく沈殿溶媒等を用いた場合は、得られる多孔質ビーズの吸着性及び機械的強度は充分ではない。
線状高分子としては、ポリスチレン、ポリ酢酸ビニル、ポリメチルメタクリレート等のポリメタクリレート、ポリメチルアクリレート等のポリアクリレート等が挙げられるが、ポリスチレンが特に好ましい。
【００１４】
ポリスチレンとしては分子量が１０００〜１０００万のものが用いられる。線状高分子の添加量はモノビニル化合物とポリビニル化合物の総和に対して５〜１００重量％である。
モノビニル化合物とポリビニル化合物との重合の方法は公知の種々の方法を採用できるが、水性懸濁重合が好ましい。すなわち不飽和単量体、多孔質化剤、重合開始剤からなる混合物の油性相を、水を主成分とする水性相中に懸濁して油性相の液滴を発生させ、重合系を昇温してラジカル重合を開始、完結させることにより、線状高分子を含有する架橋共重合体ビーズを得ることができる。
【００１５】
重合開始剤としてはジベンゾイルパーオキシド、ジラウロイルパーオキシド、ｔ−ブチルヒドロパーオキシド等の有機過酸化物や、２，２′−アゾビスイソブチロニトリル、２，２′−アゾビス（２，４−ジメチルバレロニトリル）等の有機アゾビス化合物が好ましい。重合開始剤の使用量は不飽和単量体総量に対して、０．０１〜１０重量％、好ましくは、０．１〜５重量％である。
【００１６】
水性相には油性相液滴の懸濁状態を安定化させるためにポリビニルアルコール、カルボキシセルロースナトリウム、ポリビニルピロリドン等の分散安定剤を加えることが好ましい。また、水性相には油性相成分の水性相への分配を抑制するために、塩化ナトリウム、塩化カルシウム、硫酸ナトリウム、硫酸カルシウム等の無機塩類を加えておくことが好ましい。油性相と水性相の体積比は、１：１〜１：１０、好ましくは、１：２〜１：５の範囲とするのが好ましい。
【００１７】
重合反応の温度は５０〜９０℃が適当であり、重合時間は１〜１２時間である。重合により得られる共重合体ビーズの粒子径は、３０〜５０００μｍである。重合後、得られた線状高分子を細孔中に含有する架橋共重合体ビーズを、水等で洗浄後、線状高分子を除去する。線状高分子の除去には、一般に、線状高分子を溶解しうる溶剤で洗浄して取り除く方法が用いられる。
【００１８】
溶剤としては、架橋共重合体ビーズを膨潤させると共に、線状高分子の良溶媒から適宜選択でき、例えば、トルエン、二塩化エチレン、ＴＨＦ等が用いられる。線状高分子と抽出溶剤を除去後、架橋共重合体ビーズは乾燥される。
線状高分子を除去した後の架橋共重合体ビーズに対するハロアルキル化法としては既知のハロアルキル化反応を利用することができ、ルイス酸触媒の存在下、クロロメチルメチルエーテル、ブロモメチルメチルエーテル、ｐ−キシレンジクロライド、４，４′ビスクロロメチルジフェニル等のハロアルキル化剤が用いられる。
【００１９】
中でもクロロメチルメチルエーテルが好ましい。ルイス酸触媒としては、塩化アルミニウム、塩化第二鉄、塩化第二錫、塩化亜鉛等が挙げられる。クロロメチル化反応においては、架橋共重合体を膨潤させ、かつクロロメチル化反応を阻害しない有機溶媒を使用しても良い。かかる有機溶媒としては、二塩化エチレン、二塩化プロピレン等がある。クロロメチル化反応の温度は、３０〜８０℃であるが、クロロメチル化反応における架橋反応を避けるために、４０〜５０℃であることが好ましい。クロロメチル化反応の時間は通常１〜１２時間である。
【００２０】
ハロアルキル化反応を終了後、反応混合物からハロアルキル化架橋共重合体ビーズを分離する。
分離後ハロアルキル化架橋共重合体は、水洗、溶媒洗浄等により精製される。精製後乾燥により水分等を除去するかまたは次工程で用いられる不活性溶媒で置換する。こうした精製により、後の工程での後架橋反応がより効果的に行なわれる。
【００２１】
精製後、ハロアルキル化架橋共重合体を、不活性有機溶媒中で膨潤させ、フリーデル・クラフツ触媒を加えて後橋かけ結合し多孔質ビーズを得る。不活性有機溶媒としては、二塩化エチレン、二塩化プロピレン等が挙げられる。フリーデル・クラフツ触媒としては、塩化アルミニウム、塩化第二錫、塩化亜鉛、塩化第二鉄等が挙げられる。フリーデル・クラフツ触媒は、乾燥したハロメチル化架橋重合体ビーズ１ｇに対して、１〜１０ｇが使用される。
【００２２】
後架橋反応の温度は、５０℃から不活性有機溶媒の沸点までの温度から選ばれる。反応時間は１〜１０時間である。
本発明の方法により得られる後架橋共重合体である多孔質ビーズは、比表面積１０００〜１８００ｍ２／ｇ、細孔容積０．５〜１．５ｍｌ／ｇの細孔物性を有し、ビーズの直径は５０〜５０００μｍである。
【００２３】
また、本発明の多孔質ビーズの押しつぶし強度は、１００ｇ／粒以上、好ましくは、１５０ｇ／粒以上、特に好ましくは２００ｇ／粒以上である。上記押しつぶし強度は粒径６００〜６６０μｍ程度のビーズ（通常は６００μｍの大きさの篩の網目に詰ったビーズを用いて測定する。）を水膨潤状態でＣＨＡＴＩＬＬＯＮモデルＬＴＣＭ−II（Ｊｏｈｎ  Ｃｈａｔｉｌｌｏｎ  ａｎｄ  Ｓｏｎｓ、Ｎｅｗ  Ｙｏｒｋ製）を用いて、負荷を０．２ｋｇ／ｓで加えながら破砕点の強度を測定し６０粒について平均値を算出する。
【００２４】
本発明の方法で得られる多孔質ビーズは、各種有機物質を吸着する吸着剤として有用である。本発明の吸着剤を用い、有機物を含む流体の流れの中から有機物を回収する場合、吸着剤が充填された層に、適当な流速で有機物を含む流体を通ずる。流体としては、例えば有機溶剤蒸気により汚染された空気や窒素ガス等あるいは、発酵液等の水溶液、セファロスポリンＣ、ビシクロマイシン等の抗生物質を含む溶液、ナリンギン等の苦味成分を含むジュース、ステビア等の甘味料の溶液、色素を含む溶液等が挙げられる。有機溶剤蒸気としては、例えばメチルエチルケトン、トルエン、スチレン、シクロヘキサノン、アセトン等の非ハロゲン系溶剤、クロロホルム、ジクロロエタン等のハロゲン系溶剤の蒸気が挙げられる。
【００２５】
本発明の分離方法においては、吸着剤に有機物を吸着後、更に脱着することで、流体から有機物を回収することができる。有機物を吸着している吸着剤から有機物を脱着する場合、吸着における温度より高い温度、例えば４０〜１５０℃程度で有機物を含まない窒素あるいは水蒸気を吸着剤の充填層に流することにより脱着することができる。また、有機物を吸着している吸着剤の充填層を減圧することにより脱着することもできる。
【実施例】
【００２６】
以下、本発明を実施例により更に詳細に説明するが、本発明は、その要旨を越えない限り、以下の実施例に限定されるものではない。
【００２７】
［実施例１］
（架橋共重合体ビーズの製造）
スチレン９７．１ｇ、ジビニルベンゼン（純度５６．５％、他はエチルビニルベンゼン）５．５ｇ、ジベンゾイルパーオキシド（純度７５％、他は水）１．３７ｇ、ポリスチレン（平均分子量４５０００）２５．６ｇを混合し、ポリビニルアルコール０．６４ｇ、メチレンブルー０．０４ｇを含む脱塩水６６７ｍｌ中に添加し、攪拌して油滴を形成させた。これを８０℃に昇温した後、８０℃で８時間保持して重合を行い、架橋ポリスチレン粒子を得た。得られた粒子は水洗、トルエン洗浄後、トルエンを留去し、更に乾燥させた。
【００２８】
（架橋共重合体ビーズのハロアルキル化）
乾燥した架橋ポリスチレン粒子４０ｇを、クロロメチルメチルエーテル中に１時間懸濁させた。次に、塩化亜鉛２０ｇを添加し、更に１時間攪拌した後、５０℃に昇温し、８時間保持した。反応器を冷却し、水を添加して反応を停止し、更に水洗の後、クロロメチル化架橋共重合体を乾燥させた。
【００２９】
（多孔質ビーズの製造）
クロロメチル化架橋共重合体ビーズ５０ｇを二塩化エチレン３５０ｍｌ中で１時間膨潤させた。そこに塩化第二鉄１５ｇを添加し更に１時間攪拌した。８０℃に昇温後更に８時間保持した後冷却し反応を停止した。二塩化エチレンを留去した後、後架橋共重合体の多孔質ビーズを乾燥し製品とした。
【００３０】
得られた多孔質ビーズの表面積を窒素吸着法により測定したところ、１６２０ｍ２／ｇであり、細孔容積は０．９１ｍｌ／ｇであった。粒径６００μｍのビーズについて水膨潤状態で、押しつぶし強度（ＣＨＡＴＩＬＬＯＮ；ＪＯＨＮ  ＣＨＡＴＩＬＬＯＮ  ＡＮＤ  ＳＯＮＳ  ＮＥＷ  ＹＯＲＫ製）を測定したところ、２７４ｇ／粒であった。
【００３１】
（メチルエチルケトン吸着性）
約５ｇの多孔質ビーズからなる吸着剤をカラムに充填し、カラムオーブン内で３０℃に保温した。このカラムに３０℃で窒素をバブリングすることにより発生させたメチルエチルケトン（ＭＥＫ）蒸気を通気することにより、各ＭＥＫ蒸気濃度におけるＭＥＫ吸着量を測定した。表−１にその結果を示す。同様の方法で、活性炭（白鷺Ｓｘ；武田薬品製）のＭＥＫ蒸気吸着量を測定した結果を多孔質ビーズについての結果とともに図−１に示す。本発明の多孔質ビーズからなる吸着剤は、高濃度で活性炭以上の吸着量を示すことがわかる。
【００３２】
【表１】
2007039696.tif 000002
【００３３】
（吸着したＭＥＫを脱着することによる回収性）
実施例１の方法で製造した多孔質ビーズからなる吸着剤と、活性炭（白鷺Ｓｘ；武田製）に対して、上記と同様の方法でＭＥＫを吸着させた。多孔質ビーズからなる吸着剤に対しては、５９４０ｐｐｍのＭＥＫ蒸気を通気したところ、吸着量は２７２ｍｇ／ｇ−吸着剤であった。活性炭に対しては、６０３０ｐｐｍのＭＥＫ蒸気を通気したところ、吸着量は３０６ｍｇ／ｇ−吸着剤であった。
【００３４】
次に、カラム温度を８０℃に保温し、窒素を２．０ｌ／ｍｉｎで通気することにより吸着しているＭＥＫを脱着させた。
結果を図−２に示す。また、５０ｍｉｎ通気後の脱着量、脱着率を表−２に示す。
本発明の方法で製造された多孔質ビーズからなる吸着剤は、活性炭に比較し良好な脱着性であることが図−２よりわかり、また脱着率にも優れていることが表−２よりわかる。
【００３５】
【表２】
2007039696.tif 000003
【００３６】
［実施例２］
スチレン１８８．４ｇ、ジビニルベンゼン（純度５６．５％、他はエチルビニルベンゼン）７．０ｇ、ジベンゾイルパーオキシド（純度７５％、他は水）１．３ｇ、ポリスチレン（平均分子量４５０００）４８．８ｇを混合し、ポリビニルアルコール０．４３ｇ、メチレンブルー０．０３ｇを含む脱塩水中で重合した他は、実施例１と同様の方法で後架橋共重合体の多孔性ビーズを得た。窒素吸着法による比表面積は、１６３０ｍ２／ｇであった。
【００３７】
（セファロスポリンＣ吸着）
水膨潤状態の実施例２の多孔性ビーズからなる吸着剤をメスシリンダに取り、沈降した吸着剤体積を５ｍｌとした。吸着剤を濾別し、残余の付着水分を遠心器を用いて除去した後、セファロスポリンＣ２０００ｐｐｍを含む水溶液１００ｍｌとともにフラスコにいれ、密栓して２５℃で５時間振盪した。上澄み液の２６０ｎｍにおける吸光度を測定し、別途作成した検量線より上澄み液中に残存したセファロスポリンＣ量を算出して、多孔質ビーズからなる吸着剤のセファロスポリンＣ吸着量を求めたところ、１２０ｇ／Ｌｌ−吸着剤であった。
【００３８】
［実施例３］
スチレン１８１．５ｇ、ジビニルベンゼン（純度５６．７％）１３．８ｇ、ジベンゾイルパーオキシド１．３ｇ、ポリスチレン（平均分子量４５０００）３９．０ｇを使用した以外は実施例２と同様にして多孔質ビーズを得た。窒素吸着法により比表面積を測定したところ、１６００ｍ２／ｇであった。多孔質ビーズからなる吸着剤のセファロスポリンＣ吸着量は、１４２ｇ／Ｌ−吸着剤であった。
【００３９】
［比較例１］
スチレン１６７．７ｇ、ジビニルベンゼン（純度５６．７％）２７．７ｇ、ポリスチレン（平均分子量４５０００）２７．３ｇを使用した以外は実施例１と同様にして後架橋共重合体のビーズを得た。窒素吸着法により比表面積を測定したところ、５６１ｍ２／ｇであった。多孔質ビーズからなる吸着剤のセファロスポリンＣ吸着量は、３９ｇ／Ｌ−吸着剤であった。
【００４０】
［比較例２］
スチレン９３．３ｇ、ジビニルベンゼン（純度５６．７％）１．５ｇ、ジベンゾイルパーオキシド１．２６ｇを用い、多孔質化剤であるポリスチレンは用いない他は実施例１と同様の方法で後架橋共重合体のビーズを得た。窒素吸着法による比表面積は、１０７０ｍ２／ｇであった。ＭＥＫ蒸気吸着量は、蒸気濃度６０００ｐｐｍにおいて２０５ｍｇ／ｇであった。実施例１に示した方法での押しつぶし強度は７１ｇ／粒であった。
【００４１】
［比較例３］
スチレン９７．１ｇ、ジビニルベンゼン（純度５６．７％）５．５ｇ、ジベンゾイルパーオキシド１．３７ｇを用い、多孔質化剤であるポリスチレンは用いない他は実施例１と同様の方法で後架橋共重合体のビーズを得た。ＭＥＫ蒸気の吸着量は、蒸気濃度６０００ｐｐｍにおいて２７０ｍｇ／ｇであった。実施例１に記載の方法による押しつぶし強度は５９ｇ／粒であった。
【００４２】
［比較例４］
スチレン９７．１ｇ、ジビニルベンゼン（純度５６．７％）５．５ｇ、ジベンゾイルパーオキシド１．３７ｇ、トルエン３４．２ｇ、イソオクタン３４．２ｇを用いた他は実施例１と同様の方法で後架橋共重合体のビーズを得た。ＭＥＫ蒸気の吸着量は、蒸気濃度６０００ｐｐｍにおいて２３０ｍｇ／ｇであった。実施例１記載の方法による押しつぶし強度は、２５ｇ／粒以下であった。
【図面の簡単な説明】
【００４３】
【図１】本発明の方法で製造された多孔性ビーズからなる吸着剤と活性炭とのメチルエチルケトン蒸気に対する３０℃における吸着等温線を示す図
【図２】本発明の方法で製造された多孔性ビーズからなる吸着剤と活性炭とにそれぞれ吸着したメチルエチルケトンの脱着性を示す図
【図１】
2007039696.tif 000004
【図２】
2007039696.tif 000005